(57)【特許請求の範囲】
【請求項１】
緊締具の固定に使用される導電性緩み止め剤組成物において、
黒鉛、酸化スズ、酸化インジウム、及び酸化亜鉛のうち少なくとも１つ以上の導電性粉末を充填剤として含有し、前記充填剤の平均粒径が０．２〜１０μｍ、カサ比重が０．２〜０．８ｇ／ｃｍ３であり、非揮発成分として、バインダ樹脂であるシリコーン樹脂４０〜８０ｗｔ％、前記充填剤２０〜６０ｗｔ％を含有していることを特徴とする導電性緩み止め剤組成物。
【請求項２】
非揮発成分として、着色剤が０．５〜２ｗｔ％添加されている請求項１記載の導電性緩み止め剤組成物。
【請求項３】
緊締具の固定に使用される導電性緩み止め剤組成物において、
黒鉛、酸化スズ、酸化インジウム、及び酸化亜鉛のうち少なくとも１つ以上の導電性粉末を充填剤として含有し、前記充填剤の平均粒径が０．２〜１０μｍ、カサ比重が０．２〜０．８ｇ／ｃｍ３であり、非揮発成分として、エポキシ樹脂含有マイクロカプセル１５〜３０ｗｔ％、エポキシ樹脂用硬化剤１５〜２５ｗｔ％、前記充填剤４０〜６０ｗｔ％、及び前記マイクロカプセル内の前記エポキシ樹脂以外のバインダ樹脂１〜１０ｗｔ％を含有することを特徴とする導電性緩み止め剤組成物。
【請求項４】
前記バインダ樹脂が、シリコーン樹脂である請求項３記載の導電性緩み止め剤組成物。
【請求項５】
前記非揮発成分として、着色剤が０．５〜２ｗｔ％添加されている請求項３又は４記載の導電性緩み止め剤組成物。
【請求項６】
請求項１又は２記載の非揮発成分に、揮発性有機溶剤が混合され、その混合比が、質量比で３０：７０〜４６：５４の範囲であることを特徴とする導電性緩み止め剤。
【請求項７】
請求項３又は５記載の非揮発成分に揮発性有機溶剤が混合され、その混合比は、質量比で２０：８０〜４５：５５の範囲であることを特徴とする導電性緩み止め剤。
【請求項８】
請求項１乃至５のいずれか記載の導電性緩み止め剤組成物が表面に塗布されて成ることを特徴とする緊締具。
【発明の詳細な説明】
【技術分野】
【０００１】
本発明は、ねじ等の緊締具の固定に使用される導電性緩み止め剤組成物、及びこれを含有した液状の導電性緩み止め剤、並びに緊締具に関する。
【背景技術】
【０００２】
従来から、金属板や金属ブロック等の被締結物をねじで固定する際に、被締結物とねじとの導電性又は被締結物同士の導電性を確保し、同時にねじの緩み止め効果も得る構造が複数提案されている。
【０００３】
例えば、特許文献１に開示されているように、ねじの座面部に急峻な立ち上がり面を持つ突起部を形成した構造、特許文献２に開示されているように、突条を設けた座金を使用した構造、及び特許文献３に示すように、構造体に突起形状を形成した構造が提案されている。これらの構造によれば、ねじの回転動作の際、各部に形成された突起部が被締結物表面の絶縁性被膜（塗装膜、酸化膜等）を剥がして母材に食い込むことによって、導電性と緩み止め効果を得ることができる。
【０００４】
その他には、導電性を有する接着剤等を塗布したねじで非締結物を固定することにより、導電性とねじの緩み止め効果を得る方法があった。導電性を有する接着剤や樹脂組成物の候補としては、例えば、特許文献４〜１０に開示されているものが挙げられる。
【先行技術文献】
【特許文献】
【０００５】
【特許文献１】特開平８−３３４１１４号公報
【特許文献２】特開２００５−５６７２６号公報
【特許文献３】特開２００３−２４７５１４号公報
【特許文献４】特表２０１４−５１０８０３号公報
【特許文献５】特表２０１２−５３２９４２号公報
【特許文献６】再公表ＷＯ２０１１／１５２４０４号公報
【特許文献７】特開２００６−３０７０１７号公報
【特許文献８】特開２０１２−１４９１６１号公報
【特許文献９】特開２００３−２０４１８号公報
【特許文献１０】特開平１−２６６３１４号公報
【発明の概要】
【発明が解決しようとする課題】
【０００６】
しかし、特許文献１〜３に開示された構造は、既存のねじ及び座金、及び既存の被締結物をそのまま使うことはできず、ねじや座金、被締結物を特殊な形状に加工する必要があるため、非常に手間がかかり、コストも高くなってしまう。
【０００７】
特許文献４〜６の導電性接着剤等は、ねじを締め込む直前に、その都度、ねじに塗布しなければならず、作業工程が増え面倒である。さらに、これらの導電性接着剤を用い緩み止め効果を得るため、塗布後に、加熱や紫外線照射を行って硬化反応を起こす必要があり、これらも作業工程を増加させる要因となり、生産性の面からも問題があった。
【０００８】
特許文献７の導電性組成物は、実施例としてＰＡＳ樹脂に黒鉛を添加したものが示されているが、これは射出成形用であり、緩み止め接着剤として使うことは難しい。ＰＡＳ樹脂は溶剤に溶解しないため、ねじ等の緊締具への均一な塗布が非常に難しいからである。また、ここで使用されている黒鉛は平均粒径が１５０〜５００μｍと非常に大きいため、小ねじ等の細かい部品への塗膜形成を考えた場合、凹凸が酷く、粗い塗膜となってしまい、締込み時にカスが発生したりして、緩み止め効果及び導電性が不安定なものとなってしまう。
【０００９】
特許文献８の導電性接着剤は、フェノール樹脂及びアセタール樹脂、カーボンナノチューブを利用した導電性樹脂組成物を含むものであり、樹脂塗布後に１８０℃の高温加熱を行う必要があり手間がかかる点や、カーボンナノチューブによってコストが大幅に上昇する点を考えると、緩み止め剤として使うには不適である。
【００１０】
特許文献９の導電性樹脂組成物は、黒鉛粉を各種樹脂に添加し、導電性樹脂組成物とし、これを圧縮、射出、押出成形し、成形体が作製され、帯電防止等の用途等に使用されるものであるが、特許文献９では、ねじ等の緊締具の固定に使用することについて記載されておらず、緊締具の固定に使用する際に重要な事項（導電性粉末の粒径、バインダ樹脂の量、液状にするための溶剤の量に要求される性能等）は開示されていない。
【００１１】
特許文献１０のロック剤は、ロック剤中に導電性フィラーとしてその表面に金属皮膜を設けたプラスチック又はゴム粉を用いたものであるが、以下に述べるようないくつか問題点がある。例えば、粒径０．１〜１００μｍのプラスチック粉又はゴム粉に金属皮膜を形成する工程を、安価で且つ再現性よく安定に行うのが大変難しいものである。また、ねじと相手物との圧接部の一部分のみで導通を可能とするものであるため、ねじと被締結物との間隔の差異によっては効果を発揮しない可能性がある。さらに、プラスチック粉又はゴム粉を使用するため、塗膜形成後もこのプラスチック、ゴムがそのまま残り、ねじ使用時、１３０〜１５０℃の高温域においては、そのガラス転移点を超えるため、プラスチック、ゴムが軟化してしまい緩み止め効果を維持することが出来なくなる。
【００１２】
本発明は、上記背景技術に鑑みて成されたものであり、良好な導電性と緩み防止効果を確実に得ることができる導電性緩み止め剤組成物及びこれを含有した導電性緩み止め剤並びに緊締具を提供することを目的とする。
【課題を解決するための手段】
【００１３】
本発明は、緊締具の固定に使用される導電性緩み止め剤組成物であって、黒鉛、酸化スズ、酸化インジウム、及び酸化亜鉛のうち少なくとも１つ以上の導電性粉末を充填剤として含有し、前記充填剤の平均粒径が０．２〜１０μｍ、カサ比重が０．２〜０．８ｇ／ｃｍ３である導電性緩み止め剤組成物である。
【００１４】
非揮発成分として、バインダ樹脂４０〜８０ｗｔ％、及び前記充填剤２０〜６０ｗｔ％を含有する導電性緩み止め剤組成物である。前記バインダ樹脂は、シリコーン樹脂であることが好ましい。非揮発成分として、さらに着色剤が０．５〜２ｗｔ％添加されていてもよい。
【００１５】
また本発明は、非揮発成分として、エポキシ樹脂含有マイクロカプセル１５〜３０ｗｔ％、エポキシ樹脂用硬化剤１５〜２５ｗｔ％、前記充填剤４０〜６０ｗｔ％、及び前記マイクロカプセル内の前記エポキシ樹脂以外のバインダ樹脂１〜１０ｗｔ％を含有する導電性緩み止め剤組成物である。前記バインダ樹脂は、シリコーン樹脂であることが好ましい。前記非揮発成分として、さらに着色剤が０．５〜２ｗｔ％添加されていてもよい。
【００１６】
前記非揮発成分に揮発性有機溶剤が混合され、その混合比が、重量比で３０：７０〜４６：５４の範囲である導電性緩み止め剤である。
【００１７】
又は前記非揮発成分に揮発性有機溶剤が混合され、その混合比は、質量比で２０：８０〜４５：５５の範囲である導電性緩み止め剤である。
【００１８】
また本発明は、前記導電性緩み止め剤組成物がねじ等の表面に塗布されて成る緊締具である。
【発明の効果】
【００１９】
本発明の導電性緩み止め剤組成物によれば、被締結物と緊締具との導電性又は被締結物同士の導電性を容易に確保することができ、緊締具の緩み止め効果も十分に得ることができる。また、入手性がよい材料で安価に作製することができ、特別な形状の緊締具や座金を用意したり被締結物に前加工したりする必要もないので、非常に使い勝手がよい。
【００２０】
また、本発明の導電性緩み止め剤及び緊締具によれば、緊締具の表面にこの導電性緩み止め剤を塗布し、乾燥させることによって、凹凸のある緊締具の表面に導電性緩み止め剤組成物の均一な被膜を容易に形成することができる。したがって、予め緊締具の表面に導電性緩み止め剤組成物の被膜を形成しておくことにより、現場で行う作業は緊締具を締め込む作業だけ（締め付け後に液状の緩み止め剤を乾燥させる等の工程は不要）になるので、現場の作業をスムーズに行うことができる。さらに、本発明の導電性粉末は熱軟化しにくい無機物質であり、且つ高い熱伝導性を持っているので、放熱性に優れ、高温域でも高い緩み止め効果を維持できる。
【図面の簡単な説明】
【００２１】
【図１】本発明の導電性緩み止め剤組成物によってねじが被締結物に固定された構造の一例を示す断面図である。
【図２】本発明の導電性緩み止め剤組成物によってねじが被締結物に固定された構造の他の例を示す断面図である。
【発明を実施するための形態】
【００２２】
一般に、緊締具の固定に使用される緩み止め剤組成物には、代表的な２つのタイプがある。１つは、緊締具の表面に被膜され、緊締具を被締結物に締め込むと、緊締具と被締結物との間に介在して大きな摩擦抵抗を発生させる抵抗タイプである。もう１つは、接着剤の主剤又は硬化剤を内包するマイクロカプセルを含み、緊締具の表面に被膜され、緊締具を被締結物に締め込むとマイクロカプセルが破壊され、接着剤の主剤と硬化剤とが反応することによって緊締具と被締結物とを固着させる固着タイプである。
【００２３】
まず、本発明の導電性緩み止め剤組成物及びこれを含有した導電性緩み止め剤並びに緊締具の第一の実施形態であって、上記の抵抗タイプに該当するものについて説明する。この実施形態の導電性緩み止め剤組成物１０は、非揮発成分として、導電性を有する充填剤、バインダ樹脂、及び少量の着色剤を含有している。また、この実施形態の導電性緩み止め剤は、揮発性有機溶剤に導電性緩み止め剤組成物１０を混合し液状に形成されたものである。
【００２４】
導電性緩み止め剤は、緊締具であるねじ１２のねじ部１２ａに塗布し、これを乾燥させることにより、ねじ部１２ａの表面に導電性緩み止め剤組成物１０の被膜を形成することができる。そして、例えば図１に示すように、絶縁樹脂シート１４を敷いた鋼板１６（被締結物）にねじ１２を絞め込むと、ねじ１２と鋼板１６との間に介在する導電性緩み止め剤組成物１０によってねじ１２と鋼板１６が導通し、同時にねじ１２の緩み止めの効果が得られる。また、例えば図２に示すように、２枚重ねた絶縁被膜付き鋼板１８，２０（被締結物）にねじ１２を絞め込むと、ねじ１２と鋼板部１８ａ，２０ａとの間に介在する導電性緩み止め剤組成物１０によって、ねじ１２と鋼板部１８ａ，２０ａとが導通し、同時にねじ１２の緩み止めの効果が得られる。このとき、鋼板部１８ａと鋼板部２０ａは、絶縁被膜部２０ｂ（又は１８ｂ）を介して重なっているが、ねじ１２を通じて互いに導通する。
【００２５】
充填剤は、黒鉛、酸化スズ、酸化インジウム、及び酸化亜鉛のうち少なくとも１つ以上の導電性粉末を含有し、その平均粒径が０．２〜１０μｍ、カサ比重が０．２〜０．８ｇ／ｃｍ３である。電気抵抗率は、実用上良好な性能を発揮するには、０．１Ωｍ以下であることが好ましい。
【００２６】
一般的な緩み止め剤は、機械的強度向上、被膜厚増量、熱的安定性向上のため、充填剤としてシリカ、アルミナ等の絶縁物が使用されるが、導電性緩み止め剤組成物１０では、黒鉛、酸化インジウム、酸化スズ、酸化亜鉛又はこれらを混合した導電性粉末を使用する。これらは、軟化しにくい硬い無機物質粉末なので、機械的強度、耐熱特性の点で十分要件を満たすことができる。例えば、この実施形態の導電性緩み止め剤は、１３０〜１５０℃の高温域においても、プラスチックやゴムと違ってガラス転移点がないので、緩み止め効果の低下はほとんどなく、良好な戻しトルク特性が維持できる。
【００２７】
充填剤の平均粒径は、０．２〜１０μｍの範囲である。充填剤は、液状の導電性緩み止め剤の状態でディッピング法、フロー法、ロールコンタクト法等の塗布手段により、被締結物に絞め込まれるねじ１２の溝部１２ａ表面に塗布されるが、その際、粒径が適切でないと巧く塗布できない。例えば、平均粒径が１０μｍより大きい場合、同一の質量％を含有させても、導電性粉末粒子の数が少なくなり、導電粉末粒子同士の接触性が悪くなって高い導電率が得られない。また、ねじ１２がＭ１〜Ｍ４の微小ねじの場合、被膜の面が粗くなったり、塗布液の沈降が発生したり、締め込み時に被膜からの導電性粉末粒子が落下したりするため、好ましくない。一方、粒径が０．２μｍ未満であると、粒子の凝集がかなり多くなり、且つカサ比容が増大し、塗膜とした時、ザラザラで不均一の膜となり且つ膜厚が厚くなりすぎるという問題がある。さらに、結晶成長が不十分あるいはＳｂ、Ａｌ、Ｇａ等のドープが不完全なため、電気抵抗率も高くなりすぎ、好ましくない。したがって、充填剤の平均粒径は、０．２〜１０μｍの範囲が適している。
【００２８】
充填剤のカサ比重は、０．２〜０．８ｇ／ｃｍ３の範囲である。カサ比重が０．２ｇ／ｃｍ３未満だと、液状の導電性緩み止め剤中に導電性粉末を同一重量％含有させたとしても、比容積が逆に大きくなるので、結果として塗布膜厚が厚くなりすぎ、締め込み時に導電性緩み止め剤組成物１０の被膜から大量のカスを発生させてしまう。また、導電性粉末を多量に添加することが物理的に困難なため、高い導電率が得られない。一方、カサ比重が０．８ｇ／ｃｍ３を超えると、導電粉末粒子が重いため、液状の導電性緩み止め剤の状態で導電粉末粒子沈降して上層と下層とに分離してしまい、所定の厚みで均一に塗布することが大変難しくなる。
【００２９】
次に、各材料について個別に説明する。黒鉛には、天然のものと人造のものがある。導電性は同じレベルのものもあるが、天然の鱗片状黒鉛は、緩み止め剤組成液とした時、粘度の高いドロドロの性状の液となり、成膜後も膜がザラザラとなり、緩み止めの用途にあまり適していない。したがって、不純物が少なく、粒径、電気抵抗率の制御が可能な人造黒鉛の方が好ましい。また、黒鉛は、その熱伝導度が高い（数十Ｗ／ｍＫ）という特徴がある。この点も導電性緩み止め剤組成物１０とした時の１３０〜１５０℃の高温域での放熱性がよくなるため、高温域でも熱がたまりにくく、その結果として戻しトルクが低下せず維持されるという利点がある。
【００３０】
酸化インジウム、酸化スズを作製するときは、まず、金属を酸で溶解し、Ｉｎ（インジウム）とＳｎ（スズ）を含む酸性水溶液を調整する。この段階で、ＩｎとＳｎの割合によって最終的に得られるＩｎ２Ｏ３、ＳｎＯ２混合組成物の組成が決められる。通常、Ｉｎ／Ｓｎ＝９／１となる割合が最も高い導電性を与えるので、この比率のものを用いる。次いで、この水溶液をアルカリ水溶液で中和し、Ｉｎ−Ｓｎ共沈水酸化物を析出し、ろ過、洗浄、乾燥し、その後焼成し、Ｉｎ２Ｏ３／ＳｎＯ２＝９／１の焼成粉末を得る。この時の焼成温度や時間によってカサ比重、平均粒径が決定されるので、焼成温度と時間を適宜調節し、カサ比重０．２〜０．８ｇ／ｃｍ３、平均粒径０．２〜１０μｍの条件に適合させる。なお、Ｓｂ（アンチモン）をＳｎにドープしたい場合は、予め所定量をＩｎ−Ｓｎ水酸化物にＳｂのアルカリ水溶液として添加しておくとよい。
【００３１】
酸化亜鉛は、Ｇａ（ガリウム）、Ａｌ（アルミニウム）を少量ドープすることにより作製される。母体の酸化亜鉛は塩化亜鉛、水酸化亜鉛を１０００℃程度に焼成することにより得られる。この際、ドーパントのＧａ，Ａｌを添加し、よく混ぜ同時焼成することによりＧａ，Ａｌドープ酸化亜鉛が得られる。この時の焼成温度や時間によってカサ比重、平均粒径、電気抵抗率が決定されるので、焼成温度や時間を調節し、カサ比重０．２〜０．８ｇ／ｃｍ３、平均粒径が０．２〜１０μｍ、電気抵抗率０．１Ωｍの条件に適合させる。
【００３２】
黒鉛、酸化スズ、酸化インジウム、酸化亜鉛は、どれも小さい電気抵抗率（０．１Ωｍ以下）が得やすいので、導電性緩み止め剤組成物１０に使用するのに適している。電気抵抗率が高いと、導電性緩み止め剤組成物１０の大部分を導電性粉末にする必要が生じ、緩み止め効果が弱くなってしまうからである。
【００３３】
上述した黒鉛、酸化スズ、酸化インジウム、酸化亜鉛以外の導電性材料として、例えば銀、銅、カーボンブラック等を使用することが考えられる。しかしながら、銀や銅の粉末は、コスト高になるという問題や、比重が非常に大きいため、液状の導電性緩み止め剤の状態で導電粉末粒子沈降して上層と下層とに分離してしまい、所定の厚みで均一に塗布することが大変難しくなるという問題があるので、導電性緩み止め剤組成物の用途には適していない。また、カーボンブラックは、導電性に優れるものの、カサ比重が軽すぎるため高充填には向かず、液状の導電性緩み止め剤を高粘度化させ、取扱いを困難なものとする。また、液状の導電性緩み止め剤中への分散性も悪いため、導電性緩み止め剤組成物１０の被膜にムラが生じやすく、カーボンブラックによる導電パスが形成し難く、導電率が低くなってしまうため、導電性緩み止め剤組成物の用途には適していない。これに比べて、同じカーボン系粉末でも、黒鉛粉末の場合は、適度なカサ比重を有し、液状の導電性緩み止め剤中への分散性も良いので、この用途に適している。
【００３４】
次に、バインダ樹脂について説明する。バインダ樹脂の役割は、充填剤や後述する着色剤を結着させてねじ１２の表面から脱落しないようにすることと、ねじ１２と鋼板１６との間（又はねじ１２と鋼板部１８ａ，２０ａとの間）に介在して大きな摩擦抵抗を発生させることである。この目的に適合するものとして、シリコーン樹脂、ナイロン樹脂、ポリアミド樹脂、ウレタン樹脂、アクリル樹脂、ブチラール樹脂、エポキシ樹脂、酢酸ビニル樹脂等がある。特に、シリコーン樹脂は、ねじ１２に塗布しやすい液状の導電性緩み止め剤を容易に作製することができ、ねじ１２を繰り返し使用した場合でも緩み止め効果が低下しにくく、耐熱性にも優れているので、抵抗タイプのバインダ樹脂として使用するのに適している。
【００３５】
着色剤は、導電性緩み止め剤組成物１０の視認性を良くする等の目的で添加されている。着色剤を添加しないと、充填剤が黒鉛粉末の場合は、導電性緩み止め剤組成物１０が黒色か黒灰色になり、酸化インジウム、酸化スズ、酸化亜鉛の場合は、淡黄白色か淡灰色になる。この実施形態では、少量の着色剤を添加することにより、使用者が希望する色を実現している。
【００３６】
導電性緩み止め剤組成物１０は、上述した充填剤、バインダ樹脂、及び少量の着色剤を含有し、その含有比が、上記材料の順番に２０〜６０ｗｔ％、４０〜８０ｗｔ％、０．５〜２ｗｔ％の範囲に設定されている。この範囲に設定することで、導電性緩み止め剤組成物１０としての導電性を十分に確保することができ、同時に優れた緩み止め効果を得ることができる。着色剤は、導電性緩み止め剤組成物１０の導電性を確保するため、２ｗｔ％以下に抑えることが好ましい。
【００３７】
この実施形態の導電性緩み止め剤は、揮発性有機溶剤に上記の導電性緩み止め剤組成物１０を混合して液状に形成したものである。揮発性有機溶剤の役割は、バインダ樹脂の溶解と、充填剤及び着色剤の相溶及び分散であり、例えば、芳香族炭化水素系のトルエン、キシレン、アルコール系のイソプロピルアルコール、メタノール、エタノール、エステル系の酢酸エチル、酢酸ブチル、ケトン系のアセトン、ＭＥＫ等が適している。
【００３８】
導電性緩み止め剤組成物１０の非揮発性成分（バインダ樹脂、充填剤及び着色剤）と揮発性有機溶剤の混合比は、３０：７０〜４６：５４の範囲に設定されている。この範囲に設定することによって、ねじ１２の表面に円滑に塗布することができ、これを乾燥させることによって、導電性緩み止め剤組成物１０の均一な被膜を容易に形成することができる。
【００３９】
以上説明したように、この実施形態の導電性緩み止め剤組成物１０（抵抗タイプ）によれば、被締結物同士の導電性又は被締結物と緊締具との導電性を容易に確保することができ、緊締具の緩み止め効果も十分に得ることができる。また、入手性のよい材料により安価に作製することができ、特別な形状の緊締具や座金を用意したり被締結物に前加工をする必要もないので、非常に使い勝手がよい。
【００４０】
また、この実施形態の導電性緩み止め剤及び緊締具によれば、緊締具の表面に塗布し、乾燥させることによって、凹凸のある緊締具の表面に導電性緩み止め剤組成物の均一な被膜を容易に形成することができる。したがって、予め、緊締具の表面に導電性緩み止め剤組成物の被膜を形成しておくことにより、現場で行う作業は緊締具を締め込む作業だけ（締め付け後に液状の緩み止め剤を乾燥させる等の工程は不要）になるので、現場の作業をスムーズに行うことができる。
【００４１】
次に、本発明の導電性緩み止め剤組成物及びこれを含有した液状の導電性緩み止め剤並びに緊締具の第二の実施形態であって、上記の固着タイプに該当するものについて説明する。この実施形態の導電性緩み止め剤組成物２２は、非揮発成分として、導電性を有する充填剤、エポキシ樹脂含有マイクロカプセル、エポキシ樹脂用硬化剤、バインダ樹脂、及び少量の着色剤を含有している。また、この実施形態の液状の導電性緩み止め剤は、揮発性有機溶剤に導電性緩み止め剤組成物２２を混合して溶解させたものである。
【００４２】
液状の導電性緩み止め剤をねじ１２の溝部１２ａに塗布し、これを乾燥させることにより、溝部１２ａの表面に導電性緩み止め剤組成物２２の被膜を形成することができる。そして、例えば図１に示すように、表面に絶縁樹脂シート１４を敷いた鋼板１６にねじ１２を絞め込むと、マイクロカプセルが破壊され、マイクロカプセルから漏出したエポキシ樹脂とエポキシ樹脂用硬化剤とが反応することによってねじ１２と鋼板１６が固着する。その結果、ねじ１２と鋼板１６との間に介在する導電性緩み止め剤組成物２２によってねじ１２と鋼板１６とが導通し、同時にねじ１２の緩み止めの効果が得られる。また、例えば図２に示すように、２枚重ねた絶縁被膜付き鋼板１８，２０（被締結物）にねじ１２を絞め込むと、ねじ１２と鋼板部１８ａ，２０ａとの間に介在する導電性緩み止め剤組成物２２によって、ねじ１２と鋼板部１８ａ，２０ａとが導通し、同時にねじ１２の緩み止めの効果が得られる。
【００４３】
充填剤は、第一の実施形態と同様に、黒鉛、酸化スズ、酸化インジウム、及び酸化亜鉛のうち少なくとも１つ以上の導電性粉末を含有し、充填剤は、平均粒径が０．２〜１０μｍ、カサ比重が０．２〜０．８ｇ／ｃｍ３である。電気抵抗率は０．１Ωｍ以下であることが好ましい。これらの粉末は、十分な硬さを有しており、後述するマイクロカプセルを容易に破壊することができる。
【００４４】
エポキシ樹脂含有マイクロカプセルは、接着剤の主剤となるエポキシ樹脂を内包したマイクロカプセルである。マイクロカプセルの壁材は、insitu法や界面重合法による尿素樹脂、メラミン樹脂、尿素レゾルシン樹脂、ウレタン樹脂等の皮膜が適している。また、エポキシ樹脂は、ビスフェノールＡ型エポキシ樹脂、ビスフェノールＦ型エポキシ樹脂、ノボラックエポキシ樹脂等が適しており、いずれも液状のものが好ましい。
【００４５】
エポキシ樹脂用硬化剤は、ポリアミド樹脂、アミン類、イミダゾール類、変性アミン類、ポリチオール類などを使用することができ、エポキシ樹脂の種類、硬化温度、硬化速度等、製品の使用条件に応じていずれかを選択し、あるいは複数混合して使用する。
【００４６】
バインダ樹脂は、第一の実施形態と同様に、シリコーン樹脂、ナイロン樹脂、ポリアミド樹脂、ウレタン樹脂、アクリル樹脂、ブチラール樹脂、エポキシ樹脂、酢酸ビニル樹脂等がある。特に、シリコーン樹脂は、ねじ１２に塗布しやすい液状の導電性緩み止め剤を容易に作製することができ、耐熱性にも優れているので、固着タイプのバインダ樹脂としても適している。ただし、この実施形態のバインダ樹脂は、第一の実施形態のように緩み止めのため大きな摩擦抵抗を発生させる働きは不要なので、バインダ樹脂の含有比は少量にすることができる。含有比については後で述べる。
【００４７】
着色剤は、第一の実施形態と同様に、導電性緩み止め剤組成物２２の視認性をよくする等の目的で添加している。
【００４８】
導電性緩み止め剤組成物２２は、上述した充填剤、エポキシ樹脂含有マイクロカプセル、エポキシ樹脂用硬化剤、バインダ樹脂、及び少量の着色剤を含有し、その含有比は、上記材料の順番に４０〜６０ｗｔ％、１５〜３０ｗｔ％、１５〜２５ｗｔ％、１〜１０ｗｔ％、０．５〜２ｗｔ％に設定されている。この範囲に設定することで、導電性緩み止め剤組成物２２としての導電性を十分に確保することができ、同時に優れた緩み止め効果を得ることができる。
【００４９】
この実施形態の導電性緩み止め剤は、第一の実施形態と同様に、揮発性有機溶剤に上記の導電性緩み止め剤組成物２２を混合したものであり、揮発性有機溶剤の役割は、バインダ樹脂の溶解と、エポキシ樹脂含有マイクロカプセル、エポキシ樹脂用硬化剤及び着色剤の相溶及び分散であり、例えば、芳香族炭化水素系のトルエン、キシレン、アルコール系のイソプロピルアルコール、メタノール、エタノール、エステル系の酢酸エチル、酢酸ブチル、ケトン系のアセトン、ＭＥＫ等が適している。
【００５０】
導電性緩み止め剤組成物２２の非揮発性成分（エポキシ樹脂含有マイクロカプセル、エポキシ樹脂用硬化剤、バインダ樹脂、充填剤及び着色剤）と揮発性有機溶剤の混合比は、２０：８０〜４５：５５の範囲に設定されている。この範囲に設定することによって、ねじ１２の表面に円滑に塗布することができ、これを乾燥させることによって、導電性緩み止め剤組成物２２の均一な被膜を容易に形成することができる。
【００５１】
以上説明したように、この実施形態の導電性緩み止め剤組成物２２（固着タイプ）及びこれを含有した液状の導電性緩み止め剤によれば、第一の実施形態と同様の優れた効果を得ることができる。
【００５２】
なお、本発明の導電性緩み止め剤組成物及びこれを含有した液状の導電性緩み止め剤は、上記実施形態限定されるものではない。上記実施形態では、導電性緩み止め剤組成物に少量の着色剤を添加しているが、色を変更する必要がなければ、着色剤を添加するのを省略することができる。
【００５３】
また、第二の実施形態（固着タイプ）では、エポキシ樹脂を接着剤の主剤として使用しているが、アクリル樹脂を使用した構成にすることもできる。この場合、重合開始剤をマイクロカプセル化し、アクリルモノマーをバインダ樹脂中に含有させる方法や、アクリルモノマーをマイクロカプセル化し、重合開始剤をバインダ樹脂中に含有させる方法があり、どちらの方法を使用してもよい。
【実施例１】
【００５４】
抵抗タイプの液状の導電性緩み止め剤を試作し、これをねじ等に塗布し乾燥させることによって形成された導電性緩み止め剤組成物の被膜の評価を行った。
【００５５】
実施例１では、導電性を有する充填剤として、平均粒径が５μｍ、カサ比重が０．３ｇ／ｃｍ３、電気抵抗率が０．０６Ωｍの黒鉛粉末を選択した。バインダ樹脂はシリコーン樹脂を使用し、着色剤の添加は行わなかった。液状の導電性緩み止め剤は、揮発性有機溶剤に上記の非揮発成分（充填剤、バインダ樹脂）を混合することにより作製した。揮発性有機溶剤は、ここではトルエンを使用した。
【００５６】
非揮発成分中の黒鉛粉末の含有比は、０〜７０ｗｔ％の範囲で変化させた。また、黒鉛の含有比が大きくなると、液状の導電性緩み止め剤としての液粘度が高くなり、ねじの表面に円滑に塗布できなくなるので、液粘度が良好な値（４０〜５０ｍＰａ・ｓ）に保持されるように、後述する表１に示すように揮発性有機溶剤の混合比を調節した。
【００５７】
導電性緩み止め剤組成物による緩み止めの効果を評価するため、まず、試作した液状の導電性緩み止め剤を、ねじ（Ｍ２×４．５）にディッピング塗布し、２５℃の環境で２４時間放置して乾燥させ、ねじ部の表面に導電性緩み止め剤組成物の被膜を形成させた。次に、このねじを、対応するナットのねじ穴にトルク１７．８Ｎ・ｃｍで絞め付け、２５℃の環境で７２時間放置した。その後、トルクアナライザを使用して締め付けたねじの緩め仕事量を測定した。
【００５８】
また、導電性緩み止め剤組成物の導電性を評価するため、試作した液状の導電性緩み止め剤をスライドグラスに膜厚９０μｍ、幅１．３ｍｍで塗布し、乾燥させた後、テスターを用いて電気抵抗を測定し、各塗膜の電気抵抗率（体積固有抵抗率）を求めた。表１は、この評価結果をまとめたものであり、試作Ａ３，Ａ４，Ａ５が本発明の実施例で、試作Ａ１，Ａ２，Ａ６は比較例である。
【表１】
0006267137.tif 000002
【００５９】
表１から分かるように、黒鉛の含有比が１０ｗｔ％以下では、ゆるめ仕事量は高いが、電気抵抗率が非常に高いので導電性があるとは言えない。一方、黒鉛の含有比が７０ｗｔ％では、電気抵抗率は非常に低いが、ゆるめ仕事量については、導電性緩み止め剤を設けない場合から若干の上昇しかみられず、緩み止め効果は小さい。よって、黒鉛の含有比は２０〜６０ｗｔ％が実用的な範囲であると言える。また、この範囲内であれば、緩み止め効果を重視する場合は黒鉛の含有比を小さくし、導電性を重視する場合は黒鉛の含有比を大きくし、使用条件に応じて使い分けることも可能である。
【００６０】
また、表１から分かるように、液状の導電性緩み止め剤の塗布が良好に行えるようにするため、非揮発成分と揮発性有機溶剤の混合比は、質量比で３０：７０〜４６：５４にするのが好ましい。
【実施例２】
【００６１】
実施例２は、実施例１とは異なる抵抗タイプの液状の導電性緩み止め剤を試作し、これをねじ等に塗布し乾燥させることによって形成された導電性緩み止め剤組成物の被膜の評価を行ったものである。
【００６２】
実施例２では、導電性を有する充填剤として、電気抵抗率が０．０４Ωｍの酸化インジウム−酸化スズ、及び電気抵抗率０．０９Ωｍの酸化亜鉛を選択した。酸化インジウム−酸化スズは、配合比を酸化インジウム／酸化スズ＝９／１とした。また、酸化スズはアンチモンがドープされており、酸化亜鉛はガリウム、アルミニウムがドープされている。バインダ樹脂はシリコーン樹脂を使用し、ここでは黄色の着色剤も添加した。酸化インジウム−酸化スズ、酸化亜鉛、シリコーン樹脂、及び着色剤の混合比は、上記材料の順番に３０ｗｔ％、２０ｗｔ％、４９ｗｔ％、１ｗｔ％である。
【００６３】
液状の導電性緩み止め剤は、揮発性有機溶剤に上記の非揮発成分（充填剤、バインダ樹脂、着色剤）を混合し溶解させることにより作製した。揮発性有機溶剤はトルエンを使用した。揮発性有機溶剤と非揮発成分の混合比は、ねじ等に円滑に塗布できるように、重量比で６０：４０とした。
【００６４】
導電性緩み止め剤組成物による緩み止めの効果を評価するため、まず、試作した液状の導電性緩み止め剤をねじ（Ｍ２×４．５）にディッピング塗布し、２５℃の環境で２４時間放置して乾燥させ、ねじの溝部の表面に導電性緩み止め剤組成物の被膜を形成させた。次に、このねじを、対応するナットのねじ穴にトルク１７．８Ｎ・ｃｍで絞め付け、２５℃の環境で７２時間放置した。その後、トルクアナライザを使用して締め付けたねじの緩め仕事量を測定したところ、１４５００という良好な結果が得られた。
【００６５】
また、導電性緩み止め剤組成物の導電性を評価するため、試作した液状の導電性緩み止め剤をスライドグラスに膜厚９０μｍ、幅１．３ｍｍで塗布し、乾燥させた後、テスターを用い電気抵抗を測定し、各塗膜の電気抵抗率（体積固有抵抗率）を求めたところ、０．４０Ωｍという良好な結果が得られた。
【実施例３】
【００６６】
固着タイプの液状の導電性緩み止め剤を試作し、これをねじ等に塗布し乾燥させることによって形成された導電性緩み止め剤組成物の被膜の評価を行った。
【００６７】
実施例３では、導電性を有する充填剤として、平均粒径が５μｍ、カサ比重が０．３ｇ／ｃｍ３、電気抵抗率が０．０６Ωｍの黒鉛粉末を選択した。マイクロカプセルにはビスフェノールＡ型エポキシ樹脂を内包させ、エポキシ樹脂用硬化剤はイミダゾール硬化剤を使用した。バインダ樹脂はシリコーン樹脂を使用し、着色剤の添加は行わなかった。液状の導電性緩み止め剤は、揮発性有機溶剤に上記の非揮発成分（充填剤、エポキシ樹脂含有マイクロカプセル、エポキシ樹脂用硬化剤、バインダ樹脂、着色剤）を混合し溶解させることにより作製した。揮発性有機溶剤はトルエン及びＩＰＡを使用した。
【００６８】
非揮発成分中の黒鉛粉末の含有比は、０〜６５ｗｔ％の範囲で変化させた。具体的には、試料を作製する際、エポキシ樹脂含有マイクロカプセルを８ｇ、エポキシ樹脂用硬化剤を３ｇ、バインダ樹脂を０．５ｇとし、ここに混合する黒鉛粉末を０〜２５．１ｇの範囲で変化させた。また、黒鉛の含有比が大きくなると、液状の導電性緩み止め剤としての液粘度が高くなり、ねじの表面に円滑に塗布できなくなるので、液粘度が良好な値（４０〜５０ｍＰａ・ｓ）に保持されるように、揮発性有機溶剤の混合比を調節した。
【００６９】
導電性緩み止め剤組成物による緩み止めの効果を評価するため、まず、試作した液状の導電性緩み止め剤をねじ（Ｍ４×１０）にディッピング塗布し、２５℃の環境で２４時間放置して乾燥させ、ねじの溝部の表面に導電性緩み止め剤組成物の被膜を形成させた。次に、このねじを、対応するナットのねじ穴にトルク１５０Ｎ・ｃｍで絞め付け、２５℃の環境で７２時間放置した。その後、トルクアナライザを使用して、締め付けたねじの戻しトルクを測定した。
【００７０】
また、導電性緩み止め剤組成物の導電性を評価するため、試作した液状の導電性緩み止め剤をスライドグラスに膜厚８０μｍ、幅１．３ｃｍで塗布し、乾燥させた後、テスターを用いて電気抵抗を測定し、各塗膜の電気抵抗率（体積固有抵抗率）を求めた。表２はこの評価結果をまとめたものであり、試作Ｂ３，Ｂ４，Ｂ５が本発明の実施例で、試作Ｂ１，Ｂ２，Ｂ６，Ｂ７は比較例である。
【表２】
0006267137.tif 000003
【００７１】
表２から分かるように、黒鉛の含有比が１６ｗｔ％以下では、戻しトルク値は高いが、電気抵抗率が非常に高いので導電性があるとは言えない。一方、黒鉛の含有比が６５ｗｔ％では、電気抵抗率は非常に低いが、戻しトルク値については、導電性緩み止め剤を設けない場合から若干の上昇しかみられず、緩み止め効果は小さい。含有比６０ｗｔ％でも十分ではない。よって、黒鉛の含有比は２０〜５５ｗｔ％が実用的な範囲であると言える。また、この範囲内であれば、緩み止め効果を重視する場合は黒鉛の含有比を小さくし、導電性を重視する場合は黒鉛の含有比を大きくし、使用条件に応じて使い分けることも可能である。
【００７２】
また、表２から分かるように、液状の導電性緩み止め剤の塗布が良好に行えるようにするため、非揮発成分と揮発性有機溶剤の混合比は、質量比で２０：８０〜４５：５５にするのが好ましい。
【００７３】
なお、表２に記載していないが、表２の黒鉛に代えてカーボンブラック粉末（平均粒径０．０４２μｍ、カサ比重０．１ｇ／ｃｍ３、含有比７ｗｔ％）を使用した試作も行った。しかし、カーボンブラック粉末はカサ比重が非常に小さいため、含有比７ｗｔ％でも液状の導電性緩み止め剤が高粘度化し、ねじ等への塗布を円滑に行うことができなかった。また、乾燥させた後、導電性緩み止め剤組成物の被膜の評価を行ったところ、戻しトルク値は１４３Ｎ・ｃｍ、電気抵抗率は５．１×１０5Ωｍという結果となり、実用的な導電性が得られなかった。カーボンブラック粉末は、液状の導電性緩み止め剤中への分散性が悪いため、溶液内で凝集が発生し、乾燥後の塗膜にムラが生じ、導電パスの形成が良好に行われず、電気抵抗率が高くなったものと考えられる。
【実施例４】
【００７４】
表２の液状の導電性緩み止め剤「試作Ｂ５」を使用し、高温域における導電性緩み止め剤組成物の緩み止め効果の評価を行った。まず、１５個のねじ（Ｍ４×１０）を用意し、それぞれに液状の導電性緩み止め剤「試作Ｂ５」を塗布し、２５℃の環境で２４時間放置して乾燥させ、ねじの溝部の表面に導電性緩み止め剤組成物の被膜を形成させた後、各ねじを対応するナットのねじ穴にトルク１５０Ｎ・ｃｍで絞め付けた。次に、熱処理のため、締め付けたねじを３個ずつに分け、それぞれ２５〜１５０℃の範囲の異なる温度で７２時間放置した。その後、トルクアナライザを使用して、締め付けたねじの戻しトルクを測定した。その結果を表３に示す。
【表３】
0006267137.tif 000004
【００７５】
表３から分かるように、常温２５℃と比べて、１２０〜１５０℃の高温域においても戻しトルクの低下はみられなかった。
【符号の説明】
【００７６】
１０，２２  導電性緩み止め剤組成物
１２  ねじ（緊締具）
【図１】
0006267137.tif 000005
【図２】
0006267137.tif 000006